(57)【要約】【課題】良好な品質のポリカーボネート製光学物品を提供する。【解決手段】ポリカーボネートレンズは、単層の有機層または２層の有機系反射防止層を備えている。これにより、ポリカーボネートレンズ基材とこれらの層との線膨張係数との差が小さくなり、耐熱性を向上させることができる。したがって、ポリカーボネートレンズの温度が高温に加熱されたとしても、これらの層のクラックなどの不都合が生じず、良好な品質を維持することができる。【選択図】なし【特許請求の範囲】
【請求項１】
ポリカーボネート樹脂からなる基材と、
この基材上に設けられ、屈折率が１．３５〜１．４５の単層からなる有機層と、
を具備したことを特徴としたポリカーボネート製光学物品。
【請求項２】
請求項１に記載のポリカーボネート製光学物品であって、
前記単層からなる有機層が、シリカ系微粒子と、有機ケイ素化合物とを含んだコーティング組成物から形成されている
ことを特徴としたポリカーボネート製光学物品。
【請求項３】
ポリカーボネート樹脂からなる基材と、
前記基材上に設けられるとともに、屈折率が１．７〜１．９である第一層および屈折率が１．３５〜１．４５である第二層を前記基材側から大気側に向かって順に積層した２層からなる有機系反射防止層と、
を具備したことを特徴としたポリカーボネート製光学物品。
【請求項４】
請求項３に記載のポリカーボネート製光学物品であって、
前記第一層が酸化チタンを含有する金属酸化物微粒子と、有機ケイ素化合物とを含んだコーティング組成物から形成され、
前記第二層がシリカ系微粒子と、有機ケイ素化合物とを含んだコーティング組成物から形成されている
ことを特徴としたポリカーボネート製光学物品。
【請求項５】
請求項１ないし請求項４に記載のポリカーボネート製光学物品であって、
前記ポリカーボネート樹脂からなる基材表面には、ハードコート層、またはプライマー層を介してハードコート層が設けられている
ことを特徴としたポリカーボネート製光学物品。
【発明の詳細な説明】
【技術分野】
【０００１】
本発明は、反射防止層を有するポリカーボネート製光学物品に関する。
【背景技術】
【０００２】
従来、例えば眼鏡レンズなどの汎用基材として、ポリカーボネート樹脂製機材が一般的に用いられている。また、このようなポリカーボネート樹脂から構成される基板上に反射防止膜を設けたポリカーボネート製光学物品がある（例えば、特許文献１参照）。
【０００３】
この特許文献１に記載のものは、ポリカーボネート樹脂からなる基板に、蒸着により２層からなる反射防止層を形成した反射防止層を有するポリカーボネート製光学物品である。このポリカーボネート製光学物品では、基板上に蒸着によりＮｉの下地層を形成し、この上から反射防止層の第１層であるＡｌ２Ｏ３を蒸着し、さらに、この上から反射防止層の第２層であるＴｉＯ２を蒸着により形成する構成が採られている。
【０００４】
【特許文献１】特開平４−２４２７０１号公報（第３ないし第４頁、および図１参照）
【発明の開示】
【発明が解決しようとする課題】
【０００５】
ところで、上記特許文献１に記載のような従来の反射防止層を有するポリカーボネート製光学物品では、無機系物質により反射防止層が形成されているため、有機系物質であるポリカーボネート基板との線膨張係数の差が大きくなって耐熱性が悪化し、熱膨張の差により反射防止層にクラックが入るなどの問題が挙げられる。
【０００６】
本発明は、上記のような問題に鑑みて、良好な品質のポリカーボネート製光学物品を提供することを１つの目的とする。
【課題を解決するための手段】
【０００７】
本発明のポリカーボネート製光学物品は、ポリカーボネート樹脂からなるポリカーボネート基材と、この基材上に設けられ、屈折率が１．３５〜１．４５の単層からなる有機層と、を具備したことを特徴とする。
本発明で述べるポリカーボネート樹脂からなる基材とは、透明性を有し、屈折率が１．５９である基材をいう。
この発明によれば、ポリカーボネート製光学物品は、屈折率が１．５９のポリカーボネート樹脂からなる基材（ポリカーボネート基材）上に、当該基材との屈折率差が０．１４〜０．２４となる単層からなる有機層を設けることで、良好な反射防止機能を付与することができる。さらに、有機層であるポリカーボネート基材と、有機層との線膨張係数の差を小さくすることができる。したがって、ポリカーボネート製光学物品の耐熱性を向上させることができ、熱膨張などによる有機層のクラックなどの不都合を防止することができる。よって、ポリカーボネート製光学物品の品質を良好にすることができる。
【０００８】
本発明のポリカーボネート製光学物品は、前記単層からなる有機層が、シリカ系微粒子と、有機ケイ素化合物とを含んだコーティング組成物から形成されていることを特徴とする。
この発明によれば、屈折率が１．３５〜１．４５という低い屈折率層であって、かつポリカーボネート基材との線膨張係数の差が小さい薄膜を形成することが可能となる。
【０００９】
本発明のポリカーボネート製光学物品は、ポリカーボネート樹脂からなる基材と、前記基材上に設けられるとともに、屈折率が１．７〜１．９である第一層および屈折率が１．３５〜１．４５である第二層を前記基材側から大気側に向かって順に積層した２層からなる有機系反射防止層と、を具備したことを特徴としたことが好ましい。
この発明によれば、反射防止層は、ポリカーボネート基材に近接する側の第一層と、ポリカーボネート基材から離隔する側の第二層とを備え、第一層は、ポリカーボネート基材よりも高屈折率の素材により形成され、第二層は、第一反射防止層よりも低屈折率の素材により形成されている。これにより、低屈折率のポリカーボネート基材（屈折率１．５９）よりも屈折率の高い第一層をポリカーボネート基材に近接する側に設けることで、第二層との屈折率の差が大きくなり、十分な反射防止特性を得ることができる。また、有機系反射防止層を、単層ではなく２層とし、２層のうちの第一層を熱膨張による変形を緩和する性質を持たせることにより、耐熱性を向上させることが可能である。
ここで、前記第一層の屈折率は、１．７〜１．９であり、前記第二層の屈折率は、１．３５〜１．４５であるため、第一反射防止層と第二反射防止層との屈折率の差が０．１〜０．７となる。これにより、より反射防止効果が向上する。
【００１０】
また、本発明では、前記第一層が酸化チタンを含有する金属酸化物微粒子と、有機ケイ素化合物とを含んだコーティング組成物から形成され、前記第二層がシリカ系微粒子と、有機ケイ素化合物とを含んだコーティング組成物から形成されていることが好ましい。
ここで、有機ケイ素化合物とは、例えば下記式（１）で示されるようなシランカップリング剤であり、適当な方法で加水分解された状態で、基材にコートされ、加熱硬化させることで、容易に透明で強固なバインダー樹脂層を形成する。
Ｒ１Ｒ２ＳｉＸ１３−ｎ               …（１）
（式中、Ｒ１は重合可能な反応基を有する有機基であり、Ｒ２は炭素数１〜６の炭化水素基であり、Ｘ１は加水分解基であり、ｎは０または１である。）
この発明によれば、酸化チタンを含有する金属酸化物微粒子がバインダー樹脂中に分散され、高屈折率を形成できる。
また、前記した酸化チタンはルチル型の結晶構造を有する酸化チタンを含有する金属酸化物微粒子を用いることが好ましい。ルチル型の結晶構造を有する酸化チタンを含有する金属酸化物粒子は、耐光性に優れている上、アナターゼ型酸化チタンに比べて屈折率が高いために高屈折率層中での使用量を減らすことができ、密着性に寄与する樹脂成分を増量することができる。
なお、第一層は、有機チタン化合物を含んだコーティング組成物から形成されるものであってもよい。
ここで、有機チタン化合物とは、例えばチタン系カップリング剤であり、適当な方法で加水分解された状態で基材にコートされ、加熱硬化させることで、酸化チタン粒子を含んだ透明で強固なバインダー樹脂層を形成する。したがって、この発明によれば、特に酸化チタンを含有する金属酸化物粒子を準備しなくとも、有機チタン化合物だけで高屈折率層を形成することが可能となり簡便である。
【００１１】
また、第二層のコーティング組成物に含まれる有機ケイ素化合物は、前記した高屈折率層を構成するために用いられる有機ケイ素化合物（式（１））と同じものを使用してもよい。
また、有機ケイ素化合物としては、下記式（２）に示すような含フッ素化合物を用いてもよい。
Ｘ２ｍＲ３３−ｍＳｉ−Ｙ−ＳｉＲ３３−ｍＸ２ｍ        …（２）
（式中Ｒ３は炭素数１〜６の一価炭化水素基。Ｙはフッ素原子を１個以上含有する二価有機基。Ｘ２は加水分解性基。ｍは１〜３の整数である。）
この発明によれば、有機ケイ素化合物から形成された透明で強固な層の中に、内部空洞を有するシリカ系微粒子が均一に分散しているため、十分屈折率の低い低屈折率層を形成
できる。また、上記式（２）のような含フッ素化合物を用いると、フッ素樹脂が本来持つ低屈折率により低屈折率層の低屈折率化が一層容易となる。なお、前記した式（１）の化合物と式（２）の化合物は混合して用いてもよい。
【００１２】
本発明のポリカーボネート製光学物品では、前記ポリカーボネート基材は、表面にプライマー層を介してハードコート層が設けられ、前記有機系反射防止層は、前記ハードコート層の前記ポリカーボネート基材から離隔する側の表面に設けられることが好ましい。
この発明によれば、ハードコート層によりポリカーボネート基材の表面を保護することができる。
また、このようなポリカーボネート製光学物品を染色する場合、ポリカーボネート基材を染色することは一般的に困難である為、ハードコート層を染色することが一つの手法として挙げられるが、このハードコート層の着色には、例えば約９０〜１００℃以上の温水中に分散させた染色剤を使用して、染色する必要がある。ここで、従来の無機系反射防止層が形成されたポリカーボネート製光学物品では、約９０℃以下で無機系反射防止層にクラックなどが生じて破損してしまうため、ポリカーボネート基材にハードコート層を設けた後着色し、この後無機系反射防止層を設ける必要があり、すでに無機系反射防止層が形成されたポリカーボネート製光学物品を高温化で染色することが不可能となる。したがって、複数色のポリカーボネート製光学物品を在庫するなど、在庫管理も煩雑となる。
これに対して、本発明の有機系反射防止層は、染色時の熱により破損されることがなく、容易にかつ良好にハードコート層を染色することができる。したがって、例えば有機系反射防止層が形成されたポリカーボネート基材を複数在庫しておき、必要に応じて、所望の色にポリカーボネート製光学物品を染色することも可能となり、在庫管理も良好に実施できる。
【発明を実施するための最良の形態】
【００１３】
以下、本発明に係る一実施の形態のポリカーボネート製光学物品について詳細に説明する。なお、本実施の形態のポリカーボネート製光学物品として、眼鏡用レンズを例示するが、これに限定されず、例えばカメラ用レンズなどのその他のレンズ、模型用部品など、その他の用途に使用されるものであってもよい。
【００１４】
本実施の形態のポリカーボネートレンズは、ポリカーボネートレンズ基材と、単層の有機層または２層の有機系反射防止層と、で構成されるが、ポリカーボネートレンズ基材表面に形成されたプライマー層と、このプライマー層の上面に形成されたハードコート層と、このハードコート層の上面に形成された単層の有機層または２層からなる有機系反射防止層と、防汚層とを有する構成などとしてもよい。以下、これら各層について説明する。
【００１５】
〔１．ポリカーボネートレンズ基材〕
ポリカーボネートレンズ基材（以下、「レンズ基材」ともいう）は、屈折率が１．５９のポリカーボネート樹脂により形成されている。
【００１６】
〔２．プライマー層〕
プライマー層は、レンズ基材の最表面に形成され、レンズ基材と後述するハードコート層双方の界面に存在して、レンズ基材とハードコート層双方への密着性を発揮する性質を有し、表面処理膜全体の耐久性を向上させる役割を担う。さらに外部からの衝撃吸収層としての性質も併せ持ち、耐衝撃性を向上させる性質も有する。加えて加熱や加圧による変形時に応力緩和層として作用することにより、耐熱性や耐加圧性を向上させる性質も有する。
【００１７】
このようなプライマー層としては、極性を有する有機樹脂ポリマーと、酸化チタンを含有する金属酸化物微粒子とを含むコーティング組成物を用いて形成されることが好ましい
。
【００１８】
有機樹脂ポリマーは、レンズ基材とハードコート層の双方に密着性を発現する。金属酸化物微粒子は、フィラーとしてプライマー層の架橋密度向上に作用して、耐水性、耐候性や耐光性の向上を図ることができる。上記有機樹脂ポリマーとしては、ポリエステル樹脂、ポリウレタン樹脂、エポキシ樹脂、メラミン樹脂、ポリオレフィン樹脂、ウレタンアクリレート樹脂、エポキシアクリレート樹脂等の各種樹脂を使用することが可能である。この内、硫黄原子を含むレンズ基材に対する密着性とフィラーとなる金属酸化物微粒子の分散性の点から、ポリエステル樹脂を好ましく用いることができる。
【００１９】
一方、酸化チタンを含有する金属酸化物微粒子としては、耐光性の観点から、ルチル型の結晶構造を有する酸化チタンを含有する複合型を用いることが好ましい。この金属酸化物微粒子の平均粒径は、１〜２００ｎｍが好ましく、より好ましくは５〜３０ｎｍを用いる。
【００２０】
コーティング用組成物（コーティング液）の塗布にあたっては、レンズ基材とプライマー被膜の密着性の向上を目的として、レンズ基材の表面を予めアルカリ処理、酸処理、界面活性剤処理、無機あるいは有機の微粒子による剥離／研磨処理、プラズマ処理を行うことが効果的である。また、コーティング用組成物の塗布／硬化方法としては、ディッピング法、スピンコート法、スプレーコート法、ロールコート法、あるいは、フローコート法等によりコーティング用組成物を塗布した後、４０〜２００℃の温度で数時間加熱／乾燥することにより、プライマー層を形成できる。
【００２１】
また、プライマー層の膜厚は、０．０１〜５０μｍ、特に０．１〜３０μｍの範囲が好ましい。プライマー層が薄すぎると耐水性や耐衝撃性などの基本性能が実現できず、逆に厚すぎると、表面の平滑性が損なわれたり、光学的歪や白濁、曇りなどの外観欠点が発生したりする場合がある。なお、プライマー層の屈折率は、干渉縞の発生を避けるため、レンズ基材の屈折率に合わせることが好ましい。
【００２２】
〔３．ハードコート層〕
ハードコート層は、レンズ基材表面に形成されたプライマー層上に形成される。ハードコート層は、酸化チタンを含有する金属酸化物微粒子と、下記式（１）で示される有機ケイ素化合物とを含むコーティング組成物を用いて形成されることが好ましい。
Ｒ１Ｒ２ｎＳｉＸ１３−ｎ                        …（１）
（式中、Ｒ１は、重合可能な反応基を有する有機基であり、Ｒ２は炭素数１〜６の炭化水
素基であり、Ｘ１は加水分解基であり、ｎは０または１である。）
【００２３】
酸化チタンとしては、耐候性や耐光性の観点よりルチル型の結晶構造を有することが好ましい。
式（１）で示される有機ケイ素化合物は、いわゆるシランカップリング剤であり、ハードコート層のバインダー樹脂としての役割を果たす。式（１）中、Ｒ1は、重合可能な反
応基を有する有機基であり、炭素数は２以上である。Ｒ1はビニル基、アリル基、アクリ
ル基、メタクリル基、１−メチルビニル基、エポキシ基、メルカプト基、シアノ基、イソシアノ基、アミノ基等の重合可能な反応基を有する。また、Ｘ1は、加水分解可能な官能
基であり、例えば、メトキシ基、エトキシ基、メトキシエトキシ基等のアルコキシ基、クロロ基、ブロモ基等のハロゲン基、アシルオキシ基等があげられる。Ｒ２は、炭素数１〜６の一価炭化水素基を表すが、具体的には、メチル基、エチル基、プロピル基、ブチル基、ヘキシル基、シクロヘキシル基等のアルキル基、フェニル基等を例示することができる。良好な耐擦傷性を得るには、メチル基が好ましい。
【００２４】
有機ケイ素化合物としては、例えば、ビニルトリアルコキシシラン、ビニルトリクロロシラン、ビニルトリ（β−メトキシ−エトキシ）シラン、アリルトリアルコキシシラン、アクリルオキシプロピルトリアルコキシシラン、メタクリルオキシプロピルトリアルコキシシラン、γ−グリシドキシプロピルトリアルコキシシラン、β−（３，４−エポキシシクロヘキシル）−エチルトリアルコキシシラン、メルカプトプロピルトリアルコキシシラン、γ−アミノプロピルトリアルコキシシラン等があげられる。この「Ｂ成分」の有機ケイ素化合物は、２種類以上を混合して用いてもよい。
【００２５】
そして、ハードコート層を形成するためのハードコート液を製造する際には、金属酸化物微粒子が分散したゾルと、有機ケイ素化合物とを混合することが好ましい。金属酸化物微粒子の配合量は、ハードコート層の硬度や、屈折率等により決定されるものであるが、ハードコート液中の固形分の５〜８０質量％、特に１０〜６０質量％であることが好ましい。配合量が少なすぎると、ハードコート層の耐磨耗性が不十分となり、配合量が多すぎると、ハードコート層にクラックが生じることがある。また、ハードコート層を染色する場合には、染色性が低下する場合もある。
【００２６】
なお、ハードコート層には、他に多官能性エポキシ化合物を含有することが非常に有用である。多官能性エポキシ化合物は、プライマー層に対するハードコート層の密着性を向上させるとともに、ハードコート層の耐水性およびポリカーボネートレンズとしての耐衝撃性を向上させることができる。多官能性エポキシ化合物としては、例えば、１，６−ヘキサンジオールジグリシジルエーテル、エチレングリコールジグリシジルエーテル等の脂肪族エポキシ化合物、イソホロンジオールジグリシジルエーテル、ビス−２，２−ヒドロキシシクロヘキシルプロパンジグリシジルエーテル等の脂環族エポキシ化合物、レゾルシンジグリシジルエーテル、ビスフェノールＡジグリシジルエーテル、クレゾールノボラックポリグリシジルエーテル等の芳香族エポキシ化合物等が挙げられる。
【００２７】
さらに、ハードコート層に硬化触媒を添加してもよい。硬化触媒としては、例えば、過塩素酸、過塩素酸アンモニウム、過塩素酸マグネシウム等の過塩素酸類、Ｃｕ（II）、Ｚｎ（II）、Ｃｏ（II）、Ｎｉ（II）、Ｂｅ（II）、Ｃｅ（III）、Ｔａ（III）、Ｔｉ（III）、Ｍｎ（III）、Ｌａ（III）、Ｃｒ（III）、Ｖ（III）、Ｃｏ（III）、Ｆe（III）、Ａｌ（III）、Ｃｅ（IV）、Ｚｒ（IV）、Ｖ（IV）等を中心金属原子とするアセチルアセトナート、アミン、グリシン等のアミノ酸、ルイス酸、有機酸金属塩等が挙げられる。
【００２８】
このようにして得られるハードコート層形成用のコーティング組成物（コーティング液）は、必要に応じ、溶剤に希釈して用いることができる。溶剤としては、アルコール類、
エステル類、ケトン類、エーテル類、芳香族類等の溶剤が用いられる。また、必要に応じて、少量の金属キレート化合物、界面活性剤、帯電防止剤、紫外線吸収剤、酸化防止剤、分散染料、油溶染料、顔料、フォトクロミック化合物、ヒンダードアミン、ヒンダードフェノール系等の耐光耐熱安定剤等を添加し、コーティング液の塗布性、硬化速度および硬化後の被膜性能を改良することもできる。
【００２９】
また、コーティング液の塗布・硬化方法としては、ディッピング法、スピンコート法、スプレーコート法、ロールコート法、あるいは、フローコート法によりコーティング用組成物を塗布した後、４０〜２００℃の温度で数時間加熱乾燥することにより、ハードコート被膜を形成する。なお、ハードコート層の膜厚は、０．０５〜３０μｍであることが好ましい。膜厚が０．０５μｍ未満では、基本性能が実現できない。また、膜厚が３０μｍを越えると表面の平滑性が損なわれたり、光学歪みが発生してしまったりする場合がある。なお、ハードコート層の屈折率は、干渉縞の発生を避けるため、レンズ基材、プライマ
ー層の屈折率に合わせることが好ましい。
【００３０】
〔４．有機層〕
本実施形態における単層の有機層は、シリカ系微粒子、最も好ましくは内部空洞を有する中空シリカ系微粒子と、有機ケイ素化合物とを含んだコーティング剤から好適に形成される。
ここで、中空シリカ系微粒子を用いるのは、内部空洞内にシリカよりも屈折率が低い気体または溶媒が包含されることによって、空洞のないシリカ系微粒子に比べてより屈折率が低減し、低屈折率層の低屈折率化が達成されるからである。内部空洞を有するシリカ系微粒子は、特開２００１−２３３６１１号公報に記載されている方法等で製造することができるが、本発明では、平均粒径が１〜１５０ｎｍの範囲にあり、かつ屈折率が１．１６〜１．３９の範囲にあるものを使用することが望ましい。粒子の平均粒径が１ｎｍ未満になると、粒子内部の空隙率が小さくなって、所望の低屈折率が得られなくなる。また、平均粒径が１５０ｎｍを超えると、低屈折率層のヘイズが増加するので好ましくない。なお、好ましい平均粒径は、以下の式で計算することができる。
平均粒径＝（設計波長（ｎｍ）／有機層屈折率）×１／４
なお、平均粒径１〜１５０ｎｍ、屈折率１．１６〜１．３９の中空シリカ系微粒子を含む分散ゾルが市販されている（例えば、触媒化成工業（株）製、スルーリア、およびレキューム）。
【００３１】
また、有機ケイ素化合物は、前記した式（１）で示される有機ケイ素化合物と同じものを使用してもよい。
【００３２】
さらに、有機ケイ素化合物としては、下記式（２）に示すような含フッ素化合物を用いてもよい。
Ｘ２ｍＲ３３−ｍＳｉ−Ｙ−ＳｉＲ３３−ｍＸ２ｍ          …（２）
（式中Ｒ３は炭素数１〜６の一価炭化水素基。Ｙはフッ素原子を１個以上含有する二価有機基。Ｘ２は加水分解性基。ｍは１〜３の整数である。）
式（２）で示される含フッ素化合物も有機ケイ素化合物と同様に、最終的に有機系反射防止層におけるシリカ系微粒子のバインダー樹脂として働く。また、このような含フッ素化合物を用いると、含フッ素化合物が本来持つ低屈折率により有機系反射防止層の低屈折率化が一層容易となる。
Ｒ３は、炭素数１〜６の一価炭化水素基を表すが、具体的には、メチル基、エチル基、プロピル基、ブチル基、ヘキシル基、シクロヘキシル基等のアルキル基、フェニル基等を例示することができる。良好な耐擦傷性を得るには、メチル基が好ましい。ｍは１〜３の整数であるが、好ましくは２又は３とするものであり、特に高硬度な被膜にするにはｍ＝３とするのが好ましい。Ｘは、加水分解性基を表す。具体例としては、Ｃｌなどのハロゲン原子、ＯＲＸ（ＲＸは炭素数１〜６の一価炭化水素基）で示されるオルガノオキシ基、特にメトキシ基、エトキシ基、プロポキシ基、イソプロポキシ基、ブトキシ基などのアルコキシ基、イソプロペノキシ基などのアルケノキシ基、アセトキシ基等のアシルオキシ基、メチルエチルケトキシム基等のケトオキシム基、メトキシエトキシ基等のアルコキシアルコキシ基などを挙げることができる。これらの中でアルコキシ基が好ましく、特にメトキシ基、エトキシ基のシラン化合物が取り扱い易く、加水分解時の反応の制御もし易いため、好ましい。
式（２）において、フッ素原子の個数は好ましくは４〜５０個、特に好ましくは4〜２
４個である。反射防止性、防汚性、撥水性等の諸機能を良好に発現させるためには、フッ素原子を多量に含有していることが好ましいが、多すぎると、架橋密度が低下するため十分な耐擦傷性が得られない場合が生ずる。従って、Ｙとしては下記の構造のものが好ましい。
−ＣＨ２ＣＨ２（ＣＦ２）ｎＣＨ２ＣＨ２−
−Ｃ２Ｈ４−ＣＦ（ＣＦ３）−（ＣＦ２）ｎ−ＣＦ（ＣＦ３）−Ｃ２Ｈ４−
上記構造式中のｎとしては２〜２０の値が好ましく、より好ましくは２〜１２、特に好ましくは４〜１０の範囲を満たすことがよい。これより少ないと、反射防止性、防汚性、撥水性等の諸機能、及び耐薬品性を十分に得ることができない場合があり、多すぎると、架橋密度が低下するため十分な耐擦傷性が得られない場合が生ずる。
【００３３】
なお、このコーティング組成物中には、有機層の耐擦傷性（耐摩耗性）向上のために、分子中に１個以上のエポキシ基を含有するエポキシ基含有有機化合物を含むことが好ましい。このようなエポキシ基含有有機化合物としては、例えば、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリエトキシシラン、β−グリシドキシプロピルトリメトキシシラン、α−グリシドキシプロピルトリメトキシシラン、α−グリシドキシプロピルトリエトキシシラン、β−グリシドキシプロピルトリエトキシシラン、γ−グリシドキシプロピルトリメトキシシラン、（3,4−エポキシシクロヘキシル）メチルトリメトキシシラン、γ−グリシドキ
シプロピルビニルジエトキシシラン、γ−グリシドキシプロピルフェニルジエトキシシラン、δ−（3,4−エポキシシクロヘキシル）ブチルトリエトキシシラン等が挙げられる。
【００３４】
また、有機層の形成に用いられるコーティング組成物には、シリコーン系、アクリル系、エポキシ系、ウレタン系、メラミン系などの樹脂を併用してもよい。このうち特に、ポリカーボネートレンズとしての耐熱性、耐薬品性、耐擦傷性、などの諸特性を考慮した場合は、シリコーン系樹脂、エポキシ系樹脂を含むことが好ましく、この際に、表面硬度の向上や、屈折率の調整のため、微粒子状無機物（金属酸化物微粒子）などを添加することも可能である。添加する微粒子状無機物としては、コロイド状に分散したゾルなどが挙げられる。なお、低屈折率層の低屈折率化という観点からは、フッ化マグネシウムゾル、フッ化カルシウムゾルなどが挙げられる。
【００３５】
このような有機層を形成するためのコーティング組成物には、必要に応じて、少量の硬化触媒（レンズ基材製造用重合触媒）や、光重合開始剤、酸発生剤、界面活性剤、帯電防止剤、紫外線吸収剤、酸化防止剤、ヒンダードアミン・ヒンダートフェノール等の光安定剤、分散染料・油溶染料・蛍光染料・顔料等を添加し、コーティング組成物（コーティング液）の塗布性の向上や、重合硬化後の被膜性能を改良することができる。
【００３６】
〔５．有機系反射防止層〕
なお、上記にて単層からなる有機層を形成する構成を示したが、有機系反射防止層を設ける構成としてもよい。この有機系反射防止層は、ハードコート層上に形成される２層の有機薄層から構成される。この２層の有機薄層は、レンズ基材側に位置する第一層としての高屈折率層と大気側に位置する第二層としての低屈折率層とから成り立っている。すなわち、レンズ基材側に位置する層の屈折率が、大気側に位置する層の屈折率よりも高く構成されている。
以下、本実施形態における高屈折率層と低屈折率層について具体的に説明する。
【００３７】
（５−１．高屈折率層）
高屈折率層は、酸化チタンを含有する金属酸化物微粒子と有機ケイ素化合物とを含んだコーティング組成物から好ましく形成される。
【００３８】
ここで、酸化チタンとしては、例えば、酸化チタンおよび酸化スズ、または酸化チタン、酸化スズおよび酸化ケイ素からなるルチル型の結晶構造を有する複合酸化物を含む平均粒径１〜２００ｎｍの金属酸化物微粒子（複合微粒子）を挙げることができる。ルチル型の結晶構造を有する酸化チタンを含有する金属酸化物微粒子を使用することで、耐候性や
耐光性がより向上する。また、ルチル型の結晶構造を有する酸化チタンを含有する金属酸化物微粒子は、アナターゼ型に比べて屈折率が高いためにＡ層中での使用量を減らせることができ、密着性に寄与する樹脂成分を増量することができる。
【００３９】
酸化チタンを含有する金属酸化物微粒子の種類や配合量は、目的とする硬度や屈折率等により決定されるものであるが、配合量は高屈折率層用コーティング組成物中の固形分の５〜８０質量％、特に１０〜５０質量％の範囲であることが望ましい。配合量が少なすぎると、コーティング膜の耐摩耗性が不十分となる場合がある。一方、配合量が多すぎると、コーティング膜にクラックが生じ、染色性も不十分となる場合がある。
【００４０】
有機ケイ素化合物については、前記したハードコート層で用いられる有機ケイ素化合物が好適に用いられる。
【００４１】
また、高屈折率層は、有機チタン化合物を含んだコーティング組成物から形成されるものであってもよい。
有機チタン化合物としては、例えば、下記式（３）で示されるチタン系カップリング剤が好適に使用できる。
（Ｒ４Ｏ）ａＴｉＲ５ｂＲ６ｃ              …（３）
（ここで、ａ＋ｂ＋ｃ＝４であり、ａ、ｂ、ｃは０〜４から選ばれる整数であり、Ｒ４、Ｒ５、Ｒ６は水素または、飽和、不飽和の炭化水素基であり、炭化水素基には官能基が導入されていても良い。）
【００４２】
炭化水素基としては、炭素数が１〜１０であるものが好ましく、炭素数１〜６を有するものがより好ましい。特に好ましくは、例えば、Ｒ４としては、イソプロポキシル、ｎ−ブトキシ基をあげることができ、Ｒ５、Ｒ６は、ビニル基、エポキシ基、メタクリル基、アミノ基、メルカプト基を有するアセトナト、アミナト基をあげることができる。
より具体的には、テトラエトキシチタン、テトライソプロポキシチタン、テトラｎ−ブトキシチタン、イソプロポキシチタントリイソステアレート、イソプロポキシチタンジメタクリレートイソステアレート、イソプロポキシチタントリドデシルベンゼンスルホネート、イソプロポキシチタントリスジオクチルフォスフェート、イソプロポキシチタントリＮ−エチルアミノエチルアミナト、チタニウムビスジオクチルピロフォスフェートオキシアセテート、ビスジオクチルフォスフェートエチレングリコラトチタン、テトライソプロポキシチタンビスジオクチルフォスファイト、ジｎ−ブトキシビストリエタノールアミナトチタン等をあげることができる。これらのチタン系カップリング剤は、結合の一部が加水分解、脱水縮合して生じる２個以上の重縮合体であってもよい。また２種類以上のものを併用、重縮合させて用いても差し支えない。
【００４３】
（５−２．低屈折率層）
低屈折率層は、上記有機層で述べる内部空洞を有するシリカ系微粒子（以下、「中空シリカ系微粒子」ともいう）と、有機ケイ素化合物とを含んだコーティング剤から好適に形成される。
【００４４】
高屈折率層および低屈折率層からなる有機系反射防止層は、上述したコーティング組成物を用いて、湿式法によりハードコート層上に各々所定の屈折率を持った有機薄層として好適に形成することができる。
湿式法による有機系反射防止層の形成方法としては、ディッピング法、スピンナー法、スプレー法、フロー法などの公知の方法を用いることができる。これらの形成方法のうちで、ポリカーボネートレンズのような曲面形状に膜厚が５０〜１５０ｎｍの薄膜をムラなく形成することを考慮すると、ディッピング法、またはスピンナー法が好ましい。なお、ハードコート層上に有機系反射防止層を形成する際には、ハードコート層表面に前処理を
行うことが好ましい。この前処理の具体例としては、表面研磨、紫外線−オゾン洗浄、プラズマ処理等によりハードコート層表面を親水化（接触角θ＝６０°以下）する方法が有効である。
【００４５】
有機系反射防止層の具体的な形成方法は、高屈折率層も低屈折率層も基本的に同じであり、以下のような手順により行われる。まず、有機ケイ素化合物を有機溶剤で希釈し、その後必要に応じて水または薄い塩酸、酢酸等を添加して加水分解を行う。さらに、金属酸化物微粒子あるいは中空シリカ系微粒子を有機溶剤中にコロイド状に分散した系を添加する。その後、必要に応じ、硬化触媒、光重合開始剤、酸発生剤、界面活性剤、紫外線吸収剤、酸化防止剤などを添加し、十分に撹拌した後にコーティング組成物（コーティング液）として用いる。なお、高屈折率層において、有機チタン化合物を用いる場合は、金属酸化物微粒子の添加は不要である。
【００４６】
このとき、硬化後の固形分に対して、コーティング液の希釈する濃度は、好ましくは固形分濃度として０．５〜１５質量％であり、より好ましくは１〜１０質量％である。固形分濃度が１５質量％を越えた場合には、ディッピング法で引き上げ速度を遅くしたり、スピンナー法で回転数を高くしたりしても、所定の膜厚を得ることが困難であり、膜厚が必要以上に厚くなってしまう。また、固形分濃度が０．５質量％に満たない場合には、ディッピング法で引き上げ速度を早くしたり、スピンナー法で回転数を遅くしたりしても、膜厚が必要よりも薄くなってしまい所定の膜厚を得ることが困難である。また、速度を速くし過ぎたり、回転数を遅くし過ぎたりすると、レンズ上での塗りムラが大きくなりやすく、界面活性剤等の添加でも対応しきれなくなってしまう。
【００４７】
コーティング液をレンズ基材に塗布後、熱または紫外線及びその併用によって硬化させ有機系反射防止層が得られるが、加熱処理によって硬化させることが好ましい。加熱処理の際の加熱温度は、コーティング液の組成、レンズ基材の耐熱性等を考慮して決定されるが、５０〜２００℃が好ましく、より好ましくは８０〜１４０℃である。
【００４８】
前記した方法で得られた有機系反射防止層の屈折率として好ましい値は、高屈折率層の屈折率として１．７〜１．９であり、低屈折率層の屈折率として１．３５〜１．４５である。両層の屈折率の差が０．１より小さいと反射防止効果が低下する。両層の屈折率差は０．１５以上が好ましく、さらに好ましくは０．２０以上とする必要がある。
【００４９】
得られる有機系反射防止層の膜厚は高屈折率層が１００〜２００ｎｍの範囲、低屈折率層が１００〜２００ｎｍの範囲であることが好ましい。膜厚がこの範囲より厚すぎたり薄すぎたりすると十分な反射防止効果が得られないおそれがある。
【００５０】
〔６．防汚層〕
以上のように、レンズ基材上にプライマー層、ハードコート層および有機系反射防止層が形成されたポリカーボネートレンズには、さらにポリカーボネートレンズ表面の撥水撥油性能を向上させる目的で、反射防止層上にフッ素を含有する有機ケイ素化合物からなる防汚層を形成することができる。フッ素を含有する有機ケイ素化合物としては、例えば、特開２００５−３０１２０８号公報や特開２００６−１２６７８２号公報に記載されている含フッ素シラン化合物を好適に使用することができる。
含フッ素シラン化合物は、有機溶剤に溶解し、所定濃度に調整した撥水処理液を用いて、湿式法および乾式法によって有機系反射防止層上に塗布する方法を採用することができる。塗布方法としては、ディッピング法、スピンコート法等を用いることができる。
【００５１】
防汚層の膜厚は、特に限定されないが、０．００１〜０．５μｍが好ましい。より好ましくは０．００１〜０．０３μｍである。防汚層の膜厚が薄すぎると撥水撥油効果が乏し
くなり、厚すぎると表面がべたつくので好ましくない。また、防汚層の厚さが０．０３μｍより厚くなると反射防止効果が低下するため好ましくない。
【００５２】
〔本実施の形態におけるポリカーボネートレンズの作用効果〕
以上のような本実施の形態のポリカーボネートレンズは、有機系反射防止層を形成しているため、ポリカーボネートレンズ基材と有機系反射防止層との線膨張係数が小さくなり、耐熱性を向上させることができる。したがって、例えば車内などにこのポリカーボネートレンズを放置するなどして、ポリカーボネートレンズの温度が高温になったとしても、有機系反射防止層のクラックなどの不都合が生じず、良好な品質を維持することができる。
【００５３】
また、有機系反射防止層は、ディッピング法、スピンナー法、スプレー法、フロー法などの湿式法により形成されている。このため、レンズ基材に小型の装置により容易に有機系反射防止層を形成することができ、その結果、ポリカーボネートレンズの製造に要する製造コストをも低減させることができる。
【００５４】
さらに、レンズ基材にプライマー層を介してハードコート層を形成し、このハードコート層上に有機系反射防止層を形成している。このため、ハードコート層によりレンズ基材表面を保護することができる。また、このハードコート層を染色することにより、ポリカーボネートレンズの染色が可能となる。さらに、染色時にポリカーボネートレンズを過熱した場合でも、上記したように有機系反射防止層の耐熱性が良好であるため、レンズ基材に有機系反射防止層を形成した後に染色工程を実施することができる。したがって、例えば染色されたポリカーボネートレンズを複数種類在庫する必要がなく、例えば１種類のポリカーボネートレンズを必要数在庫しておき、顧客からの注文に応じてポリカーボネートレンズを染色するなどの在庫管理ができ、より効率的に在庫を管理することができる。
【００５５】
そして、有機系反射防止層として、レンズ基材側から、屈折率が１．７〜１．９の高屈折率層と屈折率が１．３５〜１．４５である低屈折率層により形成されているため、低屈折率のポリカーボネート製のレンズ基材を用いても、結果として十分な反射防止特性が得られる。すなわち、汎用性の高い安価なポリカーボネート製のレンズ基材を用いても十分な反射防止特性が得られることになる。
【実施例】
【００５６】
以下の実施例により本発明を更に説明するが、本発明はこれに限定されるものではない。
【００５７】
（１）ポリカーボネートレンズ基材
市販のポリカーボネート基材（屈折率：１．５９）を用いた。
【００５８】
（２）プライマー組成物の調整
ステンレス製容器内に、メチルアルコール３７００重量部、純水２５０重量部、およびプロピレングリコールモノメチルエーテル１０００重量部を加えて十分攪拌した後、酸化チタン、酸化スズ、酸化ケイ素を主体とする複合微粒子ゾル（ルチル型結晶構造、メタノール分散、全固形分濃度２０重量％、触媒化成工業（株）製、商品名オプトレイク１１２０Ｚ（８ＲＵ−７・Ｇ））２８００重量部を加えて攪拌混合した。次いでポリエステル樹脂２２００重量部を加えて攪拌混合した後、更にシリコーン系界面活性剤（日本ユニカー（株）製、商品名Ｌ−７６０４）２重量部を加えて一昼夜攪拌を続けた後、２μｍのフィルターで濾過を行い、プライマー組成物を得た。
【００５９】
（３）ハードコート組成物の調整
ステンレス製容器に、ブチルセロソルブ１０００重量部を投入し、γ―グリシドキシプロピルトリメトキシシラン１２００重量部を加えて十分攪拌した後、０．１モル／リットル塩酸水溶液３００重量部を添加して一昼夜攪拌を続け、シラン加水分解物を得た。このシラン加水分解物中にシリコーン系界面活性剤（日本ユニカー（株）製、商品名Ｌ−７００１）３０重量部を加えて１時間攪拌した後、酸化チタン、酸化スズ、酸化ケイ素を主体とする複合微粒子ゾル（ルチル型結晶構造、メタノール分散、触媒化成工業（株）製、商品名オプトレイク１１２０Ｚ（８ＲＵ−２５・Ａ１７））７３００重量部を加えて２時間攪拌混合した。次いでエポキシ樹脂（ナガセ化成（株）製、商品名ＥＸ−３１３）２５０重量部を加えて２時間攪拌した後、鉄（III）アセチルアセトナート２０重量部を加えて
１時間攪拌し、２μｍのフィルターで濾過を行い、ハードコート組成物を得た。
【００６０】
（４）低屈折率層用コーティング組成物の調製
下記式で示す含フッ素シラン化合物４７．８重量部（０．０８モル）にメタノール３１２．４重量部を加え、更にγ―グリシドキシプロピルトリメトキシシラン４．７重量部（０．０２モル）、０．１モル／リットル塩酸水溶液３６重量部を加えて、これを攪拌混合して混合液を得た。この混合液を２５℃の恒温槽で２時間攪拌して固形分濃度１０質量％のシリコーンレジンを得た。
（ＣＨ３Ｏ）３Ｓｉ−Ｃ２Ｈ４−Ｃ６Ｆ１２−Ｃ２Ｈ４−Ｓｉ（ＯＣＨ３）３
このシリコーンレジンと、中空シリカ−イソプロパノール分散ゾル（触媒化成工業（株）製、固形分濃度２０質量％、平均一次粒子径３５ｎｍ、外殻厚み８ｎｍ）をシリコーンレジン／中空シリカが固形分比８０／２０となるように配合し、プロピレングリコールモノメチルエーテル９３５重量部を加えて希釈し、固形分濃度が３質量％である低屈折率層用コーティング組成物を得た。
【００６１】
（５）防汚層コーティング組成物の調整
含フッ素シラン化合物（信越化学工業（株）製、商品名ＫＹ−１３０およびＫＰ−８０１を固形分比８０／２０となるように配合）を、パーフルオロヘキサンに希釈して固形分濃度０．３質量％の防汚層用コーティング組成物を調整した。
【００６２】
（実施例１）
前記（１）で得られたポリカーボネートレンズ基材を洗浄した。そして、前記（４）で調整した低屈折率層用コーティング組成物をスピンコートにより片面に塗布し、１２０℃で２０分焼成した後、残る片面に同様にスピンコートし、１２０℃で１０分焼成した。その後、１２５℃に保たれたオーブン内で２時間加熱して低屈折率層からなる有機系反射防止層を形成した。
【００６３】
（実施例２）
（６）プライマー層、ハードコート層、有機系反射防止層および防汚層の形成
前記（１）で得られたポリカーボネートレンズ基材を洗浄した。そして、前記（２）で調整したプライマー組成物中に浸漬し、引き上げ速度２００ｍｍ／分でディップコートして８０℃で２０分焼成し、ポリカーボネートレンズ基材表面にプライマー層を形成した。次いで、プライマー層が形成されたポリカーボネートレンズを前記（３）で調整したハードコート組成物中に浸漬し、引き上げ速度４００ｍｍ／分でディップコートして８０℃で３０分焼成し、プライマー層上にハードコート層を形成した。その後、１２５℃に保たれたオーブン内で３時間加熱して、プライマー層とハードコート層が形成されたポリカーボネートレンズを得た。形成されたプライマー層の膜厚は０．５μｍ、ハードコート層の膜厚は２．３μｍであった。
【００６４】
次に、プライマー層とハードコート層が形成されたポリカーボネートレンズをプラズマ処理（大気プラズマ）した後、前記（４）で調整した低屈折率層用コーティング組成物を
スピンコートにより片面に塗布し、１２０℃で２０分焼成した後、残る片面に同様にスピンコートし、１２０℃で１０分焼成した。その後、１２５℃に保たれたオーブン内で２時間加熱して低屈折率層からなる有機系反射防止層を形成し、プライマー層、ハードコート層および有機系反射防止層が形成されたポリカーボネートレンズを得た。形成された有機系反射防止層は、低屈折率層の屈折率が１．３７、膜厚が１００ｎｍであった。
続いて、プライマー層、ハードコート層および有機系反射防止層が形成されたポリカーボネートレンズを前記（５）で調整した防汚層用コーティング組成物中に浸漬し、引き上げ速度１５０ｍｍ／分でディップコートして６０℃で１０分焼成し、その後温度９０℃，相対湿度９０％に保たれた恒温恒湿槽に投入し、２時間保持した後、１００℃に保たれたオーブン内で２時間加熱して、プライマー層、ハードコート層、有機系反射防止層および防汚層が形成されたポリカーボネートレンズを得た。
（実施例３）
実施例３では、上記実施例２と同様に（１）〜（５）を実施し、ポリカーボネートレンズ基材、プライマー組成物、ハードコート組成物、低屈折率層用コーティング組成物、および防汚層コーティング組成物を調整した。さらに、以下（７）により、高屈折率層用コーティング組成物を調整した。
【００６５】
（７）高屈折率層用コーティング組成物の調製
ステンレス製容器に、プロピレングリコールモノメチルエーテル１７７．４重量部を投入し、γ―グリシドキシプロピルトリメトキシシラン２．５重量部を加えて十分攪拌した後、０．１モル／リットル塩酸水溶液１．２重量部を添加して一昼夜攪拌を続け、シラン加水分解物を得た。このシラン加水分解物中に、シリコーン系界面活性剤（日本ユニカー（株）製、商品名Ｌ−７００１）０．１重量部を加えて１時間攪拌した後、酸化チタン、酸化スズ、酸化ケイ素を主体とする複合微粒子ゾル（ルチル型結晶構造、メタノール分散、触媒化成工業（株）製）１８．０重量部を加えて２時間攪拌混合した。次いでエポキシ樹脂（ナガセ化成（株）製、商品名ＥＸ−３１３）０．６重量部を加えて２時間攪拌した後、鉄（III）アセチルアセトナート０．１重量部を加えて１時間攪拌し、２μｍのフィルターで濾過を行い、高屈折率層用コーティング組成物を得た。
【００６６】
次に、プライマー層とハードコート層が形成されたポリカーボネートレンズをプラズマ処理（大気プラズマ）した後、前記（７）で調整した高屈折率層用コーティング組成物をスピンコートにより片面に塗布し、１２０℃で２０分焼成した後、残る片面に同様にスピンコートし、１２０℃で１０分焼成した。この後、実施例１と同様に低屈折率層を形成し、高屈折率層および低屈折率層からなる有機系反射防止層を形成し、さらに、実施例１と同様に防汚層を形成した。形成された有機系反射防止層は、高屈折率層の屈折率が１．８０、膜厚が１５０ｎｍ、低屈折率層の屈折率が１．３７、膜厚が１００ｎｍであった。
【００６７】
（比較例１）
上記実施例１の（１）〜（３）の操作を実施し、ポリカーボネートレンズ基板、プライマー組成物、ハードコート組成物を調整し、実施例１と同様にしてポリカーボネートレンズ基板上にプライマー層およびハードコート層を形成した。
その後、ハードコート層の上層に、次に示す手法により、真空蒸着機（（株）シンクロン製、ＣＥＳ−２１）を用いて無機酸化物からなる反射防止層および防汚層を形成した。すなわち、先ず、プライマー層およびハードコート層が形成されたポリカーボネートレンズ基材を支持装置にセットし、チャンバーＣＨ１で脱ガスし、チャンバーＣＨ２に移動させた。そして、高周波プラズマ処理（アルゴンガス使用プラズマ０．４Ｗ×６０秒）を行った後、ハードコート層側から大気に向かって順に、ＳｉＯ２、ＺｒＯ２、ＳｉＯ２、ＺｒＯ２、ＳｉＯ２の５層で構成される多層反射防止層を形成した。各層の光学的薄膜は、最初のＳｉＯ２層、次のＺｒＯ２とＳｉＯ２との透過膜層およびさらに次のＺｒＯ２層、最上層のＳｉＯ２層について、設計波長λを５２０ｎｍとしてそれぞれλ／４となる様に
形成した。
【００６８】
引き続きチャンバーＣＨ２において、反射防止層表面をプラズマ処理(酸素ガス使用プラズマ０．４Ｗ×３０秒)した後、チャンバーＣＨ３に移動させ、ハロゲンランプを加熱ヒータとして使用し、以下に示す蒸着源のペレットを６００℃で３分加熱して蒸発させ、防汚層を形成した。すなわち、蒸着源として、フッ素含有有機ケイ素化合物（信越化学工業(株)製、商品名ＫＹ−１３０）を、フッ素系溶剤（住友スリーエム株式会社製、商品名ノベックＨＦＥ−７２００）に希釈して固形分濃度３％溶液を調整し、これを多孔質セラミックス製のペレットに１ｇ含浸させ乾燥させたものを用いた。
その後、レンズを反転して支持装置にセットし直し、再び上記を同様の処理を行うことにより、レンズ両面に防汚層を形成した、そして、レンズを取り出し、６０℃、相対湿度６０％に保たれた恒温恒湿槽に投入し、２時間保持した。
【００６９】
（評価方法）
以上の実施例１，２，３および比較例１により得られたプラスチックレンズの物性を以下に示す方法で評価した。その結果を表１に示す。
【００７０】
（１）反射率
分光光度計（日立製作所製Ｕ−３５００）を用いてレンズの片面反射率を測定し、波長４００〜７００ｎｍの波長範囲における平均反射率を算出した。尚、図１〜図３に実施例１および２、比較例１により得られたプラスチックレンズの波長−反射率曲線を示す。
【００７１】
（２）耐擦傷性
レンズ表面に、スチールウール＃００００を荷重１ｋｇで印加し、３〜４ｃｍの距離を１０往復擦ったのち、目視でレンズ表面に入った傷の状態を下記のＡ〜Ｅの５水準の基準で評価した。
Ａ：全く傷がない
Ｂ：１〜５本の傷が確認される
Ｃ：６〜２０本の傷が確認される
Ｄ：２１本以上の傷があるが曇りには見えない状態
Ｅ：多数の傷があり曇りに近い状態。
【００７２】
（３）初期密着性
レンズ表面を約１ｍｍ間隔で基盤目状に１００目クロスカットし、このクロスカットした部分に、粘着テープ（ニチバン（株）製、商品名セロテープ（登録商標））を強く貼り付けたのち、急速に粘着テープを剥がし、粘着テープを剥がした後の基盤目に膜剥がれ状態を下記のａ〜ｅの５水準で評価した。
ａ：全く膜剥がれがない（膜剥がれ目数＝０／１００）
ｂ：ほとんど膜剥がれがない（膜剥がれ目数＝１〜５／１００）
ｃ：やや膜剥がれが発生（膜剥がれ目数＝６〜２０／１００）
ｄ：膜剥がれ発生（膜剥がれ目数＝２１〜５０／１００）
ｅ：密着不良（膜剥がれ目数＝５１〜１００／１００）
【００７３】
（４）耐湿性
レンズを恒温恒湿炉（４０℃、９０ＲＨ％）中に１０日間放置し、その後恒温恒湿炉中からレンズを取り出して、室温下で３時間放置した後、密着性試験を行った。密着性試験は、（３）初期密着性と同一の方法、同一の評価基準で行った。
【００７４】
（５）耐温水性
レンズを８０℃の温水中に２時間浸漬し、その後レンズを温水中から取り出して水冷し
た後、密着性試験を行った。密着性試験は、（３）初期密着性と同一の方法、同一の評価基準で行った。
【００７５】
（６）耐光性
レンズを、キセノンロングライフウェザーメーター（スガ試験機（株）製）にて２００時間照射を行い、キセノンロングライフウェザーメーターからレンズを取り出して水冷した後、密着性試験を行った。密着性試験は、（３）初期密着性と同一の方法、同一の評価基準で行った。
【００７６】
（７）耐アルカリ性
２０℃の１０質量％水酸化ナトリウム水溶液中に、レンズを１時間浸漬し、レンズを取り出して水洗浄した後、密着性試験を行った。密着性試験は、（３）初期密着性と同一の方法、同一の評価基準で行った。
【００７７】
（８）耐熱性
眼鏡フレーム形状に合わせてレンズを玉摺り加工した後、眼鏡フレームにはめ込んで、ネジで完全に締めつけ、６０℃の恒温槽に３０分投入した。その後レンズを取り出し、室温下で１時間放冷してからクラック発生の有無を評価した。クラックが発生していない場合は６５℃の恒温槽に３０分追加投入した後クラック発生の有無を評価した。これ以降は順次５℃ずつ昇温した恒温槽に３０分間追加投入していき、クラックが発生した温度を耐熱限界温度とした。
【００７８】
（９）耐衝撃性
１６．３ｇの剛球を高さ１２７ｃｍの位置からレンズ表面に垂直落下させた際に、破壊しなかったものを○、破壊もしくは貫通したものを×として評価した。
【００７９】
（１０）染色性
ポリカーボネートレンズ基材、プライマー層、ハードコート層、有機系反射防止層を形成したレンズを以下の手順により染色処理した。
９２℃の純水１リットルに、セイコープラックスダイヤコート用染色剤アンバーＤを２ｇ分散させ染色液を調整した。この染色液を８５℃に加熱し、ポリカーボネートレンズを１０分間浸漬させ、染色を実施した。得られたプラスチックレンズについては下記の通り、評価を行った。
○：外観、色調（色ムラ）共に優れたものであり、かつ染色前と染色後の全光線透過率の差が５０％以上である。
×：外観上クラックが発生していて色調が悪い、または染色前と染色後の全光線透過率の差が１０％以下である。
【００８０】
（結果）
【表１】
2008073981.tif 000002
【００８１】
上記表１に示すように、実施例１〜３では、比較例１に比べて良好な耐熱性および染色
性が得られることが分かる。
【産業上の利用可能性】
【００８２】
本発明は、ポリカーボネート樹脂にて形成されるポリカーボネート製光学物品であれば制限なく適用することができる。ポリカーボネート製光学物品としては、例えば、眼鏡レンズ、カメラレンズ、望遠鏡用レンズ、顕微鏡用レンズ、ステッパー用集光レンズ等の光学レンズのほか、その他各種ポリカーボネート樹脂製の基材を有する光学部品としても利用することができる。
【図面の簡単な説明】
【００８３】
【図１】実施例１で得られたポリカーボネートレンズの波長−反射率曲線を示す図。
【図２】実施例２で得られたポリカーボネートレンズの波長−反射率曲線を示す図。
【図３】実施例３で得られたポリカーボネートレンズの波長−反射率曲線を示す図。
【図４】比較例１で得られたポリカーボネートレンズの波長−反射率曲線を示す図。
【図１】
2008073981.tif 000003
【図２】
2008073981.tif 000004
【図３】
2008073981.tif 000005
【図４】
2008073981.tif 000006